(57)【要約】【課題】生産性に優れ、かつ汎用性のある化粧板を得る。【解決手段】基材に熱硬化特性又は湿気硬化特性と紫外線硬化特性とを兼ね備えた接着剤を塗布する。基材上に木質薄単板を積層し、これらをプレスにより積層一体化する。接着剤を紫外線照射により半硬化した状態で基材上に木質薄単板を積層する、このことで、接着剤により基材と木質薄単板との間に一定厚みの接着層が形成される。【選択図】なし【特許請求の範囲】
【請求項１】
熱硬化特性又は湿気硬化特性と紫外線硬化特性とを兼ね備えた接着剤が塗布された基材と、
上記基材上に積層される木質薄単板とがプレスにより積層一体化されてなり、
上記接着剤が紫外線照射により半硬化した状態で基材上に木質薄単板が積層されることで、接着剤により基材と木質薄単板との間に一定厚みの接着層が形成されていることを特徴とする化粧板。
【請求項２】
請求項１の化粧板において、
上記接着剤の木質薄単板への染み上がりが、該木質薄単板の厚さの５０％以下とされていることを特徴とする化粧板。
【請求項３】
請求項１又は２の化粧板において、
上記木質薄単板の表面に、上記接着剤の木質薄単板裏面からの染み上がり部分に至る深さまでショットブラスト法による浮造り加工が施されていることを特徴とする化粧板。
【請求項４】
熱硬化特性又は湿気硬化特性と紫外線硬化特性とを兼ね備えた接着剤を基材に塗布する接着剤塗布工程と、
上記接着剤を半硬化させて一定厚みの接着層を形成するために紫外線照射を行う紫外線照射工程と、
上記接着層上に化粧シートを積層して積層体を得る積層工程と、
上記積層体を加圧状態で積層一体化するためにプレスするプレス工程とを含むことを特徴とする化粧板の製造方法。
【請求項５】
請求項４の化粧板の製造方法において、
上記接着剤塗布工程における接着剤は熱硬化特性と紫外線硬化特性とを兼ね備え、
上記積層工程における化粧シートは木質薄単板であり、
上記プレス工程では積層体を熱圧プレスし、上記接着剤の上記木質薄単板への染み上がりを木質薄単板の厚さの５０％以下にすることを特徴とする化粧板の製造方法。
【請求項６】
請求項５の化粧板の製造方法において、
上記プレス工程の後、上記木質薄単板の表面に、上記接着剤の木質薄単板裏面からの染み上がり部分に至る深さまでショットブラスト法による浮造り加工を施す浮造り加工工程をさらに含むことを特徴とする化粧板の製造方法。
【発明の詳細な説明】
【技術分野】
【０００１】
本発明は、化粧板及びその製造方法に関するものである。
【背景技術】
【０００２】
化粧シートが貼着される化粧板の製造方法として、例えば、特許文献１に示す方法が提案されている。特許文献１では、多孔質基材に接着剤を塗布し、接着剤が半硬化状態のときに多孔質基材に含浸用樹脂を塗布し、次いで化粧シートを含浸用樹脂層上に積層し、加圧及び加熱することにより、多孔質基材と化粧シートとを積層一体化している。  
【０００３】
上記特許文献１では、乾燥により接着剤を半硬化させており、接着剤は熱風または遠赤外線により５分以内に乾燥され、半硬化状態となる。このように乾燥させるためには、大きな熱風乾燥炉が必要であり、生産性がよくない。
【０００４】
そこで、特許文献２に示すように、ホットメルト系の接着剤を用いることで、基材と化粧シートとを熱圧接着する際に化粧シート裏面に溶融含浸させ、接着剤を乾燥させておく工程を不要とする方法がある。
【０００５】
また、特許文献３に示すように、合成ゴム系の接着剤を用いることで、すぐに接着及び積層ができ、乾燥を不要とする方法もある。
【特許文献１】特開平５−１１６１１１号公報
【特許文献２】特開２００６−６９０４４号公報
【特許文献３】実開平６−４２１５２号公報
【発明の開示】
【発明が解決しようとする課題】
【０００６】
しかし、上記特許文献２及び３のような、ホットメルト系や合成ゴム系の接着剤は、化粧シートとして紙や樹脂シート等を使用する場合には問題ないが、いわゆる木質薄単板を貼着するための接着剤として使用する場合には、生産性や製品の安定性に問題がある。特に、木質薄単板のうち、生単板といわれる含水性の極めて高いものには、上記ホットメルト系や合成ゴム系の接着剤を使用することができず、汎用性に欠けるという問題がある。
【０００７】
本発明は、かかる点に鑑みてなされたものであり、その目的とするところは、生産性に優れ、かつ汎用性のある化粧板を得ることができるようにすることにある。
【課題を解決するための手段】
【０００８】
第１の発明に係る化粧板は、熱硬化特性又は湿気硬化特性と紫外線硬化特性とを兼ね備えた接着剤が塗布された基材と、上記基材上に積層される木質薄単板とがプレスにより積層一体化されてなり、上記接着剤が紫外線照射により半硬化した状態で基材上に木質薄単板が積層されることで、接着剤により基材と木質薄単板との間に一定厚みの接着層が形成されている。
【０００９】
上記の構成によると、紫外線照射により接着剤を半硬化状態とするので生産性がよく、基材上に一定の厚みの接着層が形成されてクッション層として機能するとともに、木質薄単板を用いても接着剤の染み上がり量が抑制される。
【００１０】
第２の発明に係る化粧板は、第１の発明に係る化粧板において、上記接着剤の木質薄単板への染み上がりが、該木質薄単板の厚さの５０％以下とされている。
【００１１】
上記の構成によると、木質薄単板の表面にまで接着剤が染み上がって化粧板の意匠性が劣ってしまうことがなく、また、ショットブラスト法により浮造り加工を施した場合でも、少なくとも木質薄単板の厚みの上半分には接着剤が染み上がっていないので、浮造り加工にムラが生じない。このショットブラスト法とは、硬質で微細なブラスト研磨材を木質薄単板の表面に衝突させて、表面に微細な傷をつける加工のことであり、木質薄単板の軟らかい部分が少しずつ研削され、硬い部分が残る。
【００１２】
第３の発明に係る化粧板は、第１又は第２の発明に係る化粧板において、上記木質薄単板の表面に、上記接着剤の木質薄単板裏面からの染み上がり部分に至る深さまでショットブラスト法による浮造り加工が施されている。
【００１３】
上記の構成によると、ショットブラスト法により、木質薄単板の軟らかい部分を研削して凹部を形成する。このショットブラスト法による浮造り加工を施すとき、木質薄単板に接着剤が染み上がっている部分は研削されにくいが、木質薄単板への接着剤の染み上がり部分まで浮造り加工を施すことで、接着剤の染み上がり量を調整することにより浮造り加工の凹凸深さが決定される。
【００１４】
第４の発明に係る化粧板の製造方法は、熱硬化特性又は湿気硬化特性と紫外線硬化特性とを兼ね備えた接着剤を基材に塗布する接着剤塗布工程と、上記接着剤を半硬化させて一定厚みの接着層を形成するために紫外線照射を行う紫外線照射工程と、上記接着層上に化粧シートを積層して積層体を得る積層工程と、上記積層体を加圧状態で積層一体化するためにプレスするプレス工程とを含む。
【００１５】
まず、基材上に接着剤を塗布し、紫外線照射により接着剤を半硬化状態として一定厚みの接着層を形成する。
【００１６】
次に、接着層上に化粧シートを積層した積層体をプレスして積層一体化するとともに、接着剤を硬化させて化粧材を得る。
【００１７】
紫外線照射により接着剤を半硬化状態とするので、生産性がよく、基材上に一定厚みの接着層が形成されてクッション層として機能するとともに、木質薄単板を用いても接着剤の染み上がり量が抑制される。
【００１８】
第５の発明に係る化粧板の製造方法は、第４の発明に係る化粧板の製造方法において、上記接着剤塗布工程における接着剤は熱硬化特性と紫外線硬化特性とを兼ね備え、上記積層工程における化粧シートは木質薄単板であり、上記プレス工程では積層体を熱圧プレスし、上記接着剤の上記木質薄単板への染み上がりを木質薄単板の厚さの５０％以下にする。
【００１９】
上記の構成によると、積層体を熱圧プレスして接着剤を硬化させ、接着剤を木質薄単板の上半分には染み上がらないようにしているので、化粧板の意匠性が劣ってしまうことがない。また、ショットブラスト法により浮造り加工を施した場合でも、ムラが生じず効果的に浮造り加工を施すことができる。
【００２０】
第６の発明に係る化粧板の製造方法は、第５の発明に係る化粧板の製造方法において、上記熱圧プレス工程の後、上記木質薄単板の表面に、上記接着剤の木質薄単板裏面からの染み上がり部分に至る深さまでショットブラスト法による浮造り加工を施す浮造り加工工程をさらに含む。
【００２１】
上記の構成によれば、木質薄単板への接着剤の染み上がり部分まで浮造り加工を施すことで、接着剤の染み上がり量を調整することにより浮造り加工の凹凸深さが決定される。
【発明の効果】
【００２２】
本発明によれば、生産性に優れ、かつ汎用性のある化粧板を得ることができる。
【発明を実施するための最良の形態】
【００２３】
以下、本発明の実施形態を図面に基づいて詳細に説明する。
【００２４】
［化粧板］
本発明の実施形態に係る化粧板は、少なくとも基材と、基材上に積層される化粧シートと、基材と化粧シートとの間に介装される接着層とを備えている。
【００２５】
（基材）
基材には、無機質基材や木質基材を使用することができる。
【００２６】
上記無機質基材としては、例えば、火山性ガラス質複層板、ケイ酸カルシウム板、ロックウール繊維板、グラスウール繊維板等が挙げられる。
【００２７】
上記木質基材としては、少なくとも表面が木質である木質板であれば、例えば木材でもよいし、インシュレーションボードやＭＤＦ、ハードボード等の木質繊維板でもよいし、合板、パーティクルボードでもよい。また、木粉や木質繊維、木質切片等を主体とし、これらを各種樹脂とともに混練成形した硬質の人工樹脂木材や、ＭＤＦ、ハードボード等の木質繊維板等の硬質な木質基材で表面強化してもよい。
【００２８】
また、木質基材として、表面が強化されたインシュレーションボードや合板等の軟質木質板を用いてもよい。この軟質木質板の表面の強化方法としては、上記硬質の木質基材を軟質木質板の表面に積層してもよいし、軟質木質板の表層にメラミン系樹脂、フェノール系樹脂、エポキシ系樹脂、ウレタン系樹脂やイソシアネート系樹脂等を含浸させてもよいし、メラミン樹脂含浸紙、フェノール樹脂含浸紙等の各種樹脂含浸紙による強化層を表層に設けてもよい。
【００２９】
また、ＭＤＦやハードボードが樹脂含浸強化されていてもよい。硬質な木質基材を使用すると、連続的にキャスターを使用した場合でも全体的な凹み量が小さくなるので好ましい。
【００３０】
さらには、基材は、上記無機質基材と木質基材とを積層したものであってもよい。
【００３１】
（接着層）
上記基材に塗布される接着剤は、熱硬化特性と紫外線硬化特性とを兼ね備えているか、又は湿気硬化特性と紫外線硬化特性とを兼ね備えている。この接着剤を紫外線照射により半硬化状態にして一定厚みの接着層を形成した後に、基材に化粧シートを積層して積層体を得て、この積層体をプレスにより積層一体化して化粧板を得る。この接着剤の紫外線照射による半硬化工程はオンラインで瞬時に行うことができる。
【００３２】
上記のような硬質の木質基材を使用した場合、得られる化粧板がキャスターの使用に耐えうる耐キャスター性を有するために、基材と化粧シートとの間の接着層は、少なくとも３０〜７５μｍの厚みでかつ、タイプＡデュロメーターで３０°以下の硬度を有して弾性を有することが好ましい。この接着層がクッション層として機能して耐キャスター性に優れた化粧板を得ることができる。
【００３３】
また、接着剤を紫外線照射により半硬化状態とした後に化粧シートを積層することで、一定厚みの接着層を安定的に生産性よく設けることができるようになっている。
【００３４】
また、上記積層体のプレス時に接着剤が化粧シートに染み上がる接着剤の染み上がり量は、化粧シートの厚みの５０％以下であることが好ましく、接着剤を半硬化状態とした後に木質薄単板を積層することにより、接着剤の染み上がり量を５０％以下に抑えることができ、後述するショットブラスト法による化粧板への浮造り加工を効果的に行うことができるようになっている。
【００３５】
上記接着剤としては、例えば、アクリル系樹脂、酢ビ系樹脂、ラテックス系樹脂、ゴム系樹脂、ビニルウレタン系樹脂、ウレタン系樹脂やこれらの各種変形樹脂、また、これらの樹脂と尿素メラミン系樹脂、エポキシ系樹脂、フェノール系樹脂、イソシアネート系樹脂等が好適に用いられる。樹脂を混合する際は、少なくとも紫外線硬化特性を有する樹脂と熱硬化特性と有した樹脂とを混合し、それぞれの樹脂に対応した光開始剤を添加する。また、紫外線硬化特性を有する樹脂と、湿気硬化特性を有する樹脂とを混合してもよい。
【００３６】
上記熱硬化特性を有する樹脂の選定にあたっては、紫外線照射により化粧板が６０〜８０℃程度の温度にさらされる可能性があるため、比較的高い反応温度の熱反応硬化剤を選定する必要がある。
【００３７】
具体的に紫外線硬化特性のある樹脂としては、ポリエステルアクリレート、エポキシアクリレート、ウレタンアクリレート、ポリエーテルアクリレートなどのオリゴマーやポリマーを単独又は混合させたものに、反応性モノマーを適宜加えたものを主成分とする。さらに、活性エネルギー線を紫外線とするため、光重合開始剤が添加される。
【００３８】
単官能モノマーの例としては、ラウリルアクリレート、２−エチルヘキシルアクリレート、２−ヒドロキシエチルアクリレート、１，６−ヘキサンジオールモノアクリレート、ジシクロペンタジエンアクリレート、２−ヒドロキシルプロピルアクリレート、フェノキシジエチレングリコールアクリレート、イソボロニルアクリレート、β−カルボキシエチルアクリレート、アクリロイルモルフォリン、２−ヒドロキシエチルアクリロイルホスフェート、テトラヒドロフルフリルアクリレート、Ｎ，Ｎ−ジエチルアミノエチルアクリレート、Ｎ，Ｎ−ジメチルアミノエチルアクリレート、グリシジルアクリレート、ベンジルアクリレート等が挙げられる。
【００３９】
２官能モノマーの例としては、エチレングリコールジメタクリレート、ジエチレングリコールジアクリレート、ジエチレングリコールジメタアクリレート、トリエチレングリコールジアクリレート、トリエチレングリコールジメタアクリレート、ポリエチレングリコールジアクリレート、ポリエチレングリコールジメタアクリレート、ジプロピレングリコールジアクリレート、ジプロピレングリコールジメタアクリレート、トリプロピレングリコールジアクリレート、トリプロピレングリコールジメタアクリレート、ポリプロピレンジアクリレート、ポリプロピレンジメタアクリレート、１，６−ヘキサンジオールジアクリレート、１，４−ブタンジオールジアクリレート、１，４−ブタンジオールジメタアクリレート、ネオペンチルグリコールジアクリレート、ネオペンチルグリコールジメタアクリレート、１，９−ノナンジオールジアクリレート、１，９−ノナンジオールジメタアクリレート等が挙げられる。
【００４０】
３官能モノマーの例として、トリメチロールプロパントリアクリレート、トリメチロールプロパントリメタアクリレート、エトキシ化トリメチロールプロパントリアクリレート、エトキシ化トリメチロールプロパントリメタアクリレート、ペンタエリスリトールトリアクリレート、ペンタエリスリトールトリメタアクリレート、グリセリンプロポキシトリアクリレート等が挙げられる。
【００４１】
４官能以上のモノマーの例としては、ペンタエリスリトールテトラアクリレート、エトキシ化ペンタエリスリトールテトラアクリレート、ポロポキシ化ペンタエリスリトールテトラアクリレート、ジトリメチロールプロパンテトラアクリレート、ジペンタエリスリトールヘキサアクリレート等が挙げられる。
【００４２】
また、湿気硬化特性のある樹脂としては、主にイソシアネート系化合物が好適に使用される。このイソシアネート系樹脂は、空気中又は木材中の水分と反応し、活性エネルギー線の届きにくい深部の樹脂の硬化に寄与する。
【００４３】
イソシアネート系化合物の具体例としては、ヘキサメチレンジイソシアネート、イソホロンジイソシアネート、トリレンジイソシアネート、ジフェニルメタンジイソシアネート、キシリレンジイソシアネート、ノルボルネンジイソシアネート等のイソシアネートモノマー、並びにこれらのビウレット体、イソシアヌレート体、トリメチロールプロパンのアダクト体等のポリイソシアネート誘導体、並びにこれらイソシアネートモノマーまたはポリイソシアネート誘導体のブロック体等が挙げられる。さらには、イソシアネート系化合物は、無黄変型または難黄変型のものを用いることが好ましい。これらのイソシアネート系化合物を単独で、またはこれらを複数混合して用いる。
【００４４】
本発明においては、特に硬化の遅い無黄変形や離黄変系のイソシアネート系樹脂を使った場合も、これらが紫外線硬化特性を有しており、この場合、初期接着強度に優れているので好ましい。
【００４５】
また、接着剤に添加される光重合開始剤としては、一般的に用いられるラジカル反応型のアセトフェノン系、ベンゾフェノン系、ベンジル系、ベンゾイン系等のカルボニル化合物、テトラアルキルチウラムモノサルファイド、チオキサンソン等のイオウ化合物を単独、またはこれらを複数混合して用いてもよい。
【００４６】
具体的には、光重合開始剤として、ビスアシルフォスフィンオキサイドやモノアシルフォスフィンオキサイド、又はこれらを混合してもよい。ビスアシルフォスフィンオキサイドまたはモノアシルフォスフィンオキサイドは、紫外線の波長領域が３５０〜４００ｎｍ近辺である長波長に吸収極大がある。したがって、紫外線を発光する光源として、３５０ｎｍ以上４００ｎｍ以下の長波長領域に発光スペクトルを持つ発光方式を用いることにより、接着剤をより効果的に硬化させることができる。具体的には、放電灯方式のメタルハライドランプ、無電極方式のＤバルブ、Ｖバルブ、Ｑバルブ、Ｍバルブ、パルスＵＶ方式等を使用する。
【００４７】
また、活性エネルギー線が紫外線であるので、接着剤には、増感剤や、光安定剤、紫外線吸収剤、貯蔵安定剤等の助剤を添加してもよい。
【００４８】
また、接着剤に熱硬化特性を与えるために、一般的に使用される錫化合物、亜鉛化合物、アミン化合物などの触媒を添加してもよい。
【００４９】
さらに、基材の隠蔽性を上げるために、接着剤に各種顔料が添加されて任意に着色されていてもよい。基材の隠蔽性を上げるためには、接着剤が接着剤の固形成分中において、無機顔料を０．５〜１０％の割合で含有する接着剤であることが望ましい。
【００５０】
接着剤の塗布量を上げるために各種増粘剤や増量剤を添加してもよい。増粘剤としては、例えば小麦粉やポバール等の各種増粘剤が使用される。増量剤としては、炭酸カルシウム、アルミナ、酸化チタン等が使用される。
【００５１】
（化粧シート）
化粧シートとしては、一般的な化粧板に使用されるものであれば、どのようなものでも使用することができる。例えば、天然木質薄単板、化粧紙、樹脂含浸紙、樹脂化粧シート等を用いることができる。
【００５２】
天然木質薄単板としては、広葉樹、針葉樹、早生樹等、どのようなものでも使用することができる。後の工程で、ショットブラスト法により、浮造り加工が行われるので、特に接着剤の染み上がりに配慮が必要であり、染み上がりを木質単板の厚みの５０％以下に抑えることが好ましい。
【００５３】
樹脂含浸紙としては、例えば、チタン紙、コート紙、クラフト紙等の含浸用の紙に、例えば、メラミン系樹脂、アクリル系樹脂、エポキシ系樹脂、ＤＡＰ（ジアリルフタレート）系樹脂等の樹脂を含浸させ、未硬化又は半硬化状態でシート成形されたものを使用する。
【００５４】
樹脂化粧シートとしては、例えば、オレフィン系樹脂、ポリエチレンテレフタレート系樹脂等の表面に、印刷層を介して透明樹脂層を設けた０．１５〜１．０ｍｍ程度のシートが用いられる。
【００５５】
化粧シートとして、天然木質薄単板や含浸紙を用いる場合は、後述する化粧シートを貼着するプレス工程後に、化粧シート上に着色や塗装等の化粧加工を行うことが望ましい。
【００５６】
［製造方法］
次に、上記化粧板の製造方法について説明する。
【００５７】
（接着剤塗布工程）
まず、上記基材に接着剤を塗布する。この接着剤を塗布する塗布手段は、特に限定されない。目的とする接着剤の塗布量に応じた塗布方法を選択すればよく、例えば、ロールコーターやフローコーター、スプレー塗布等が好適である。
【００５８】
また、２種類の異なる接着剤を併用してもよい。例えば、粘度の異なる２種類の接着剤を塗布する場合は、粘度の高い第１接着剤をロールコーターやスポンジコーターで塗布し、非接触方式で粘度の低い第２接着剤を塗布する。この場合、第１接着剤で接着層を構成するようにすればよい。
【００５９】
粘度の高い第１接着剤を塗布し、この上に粘度の低い第２接着剤を塗布して紫外線照射により第１及び第２接着剤を半硬化状態にさせてもよく、また第１接着剤を紫外線照射により半乾燥させた後、第２接着剤を塗布して、この第２接着剤も紫外線照射により半硬化状態にさせてもよい。
【００６０】
（紫外線照射工程）
次に、上記接着剤を半硬化状態にさせるために、紫外線照射を行う。紫外線の照射設備及び照射強度は、使用する接着剤の種類に合わせて適宜選択すればよい。なお、粘度の２種類の異なる接着剤を併用する場合には、少なくとも第１接着剤を紫外線照射により半硬化状態とする。
【００６１】
接着剤の半硬化状態とは、２つの状態のいずれかをさす。一方の状態は、紫外線照射により、接着剤のうち紫外線硬化特性を有する樹脂が完全に硬化し、熱硬化特性又は湿気硬化特性を有する樹脂が反応せずに保持されている状態をさす。他方の状態は、光開始剤の選定又は添加量の調整等、あるいは照射する紫外線量をコントロールすることにより、紫外線硬化特性を有する樹脂を完全に硬化させない状態をさす。
【００６２】
基材及び接着剤と、接着剤及び化粧シートとのそれぞれの密着性、あるいは、基材及び第１接着剤と、第１接着剤及び第２接着剤と、第２接着剤及び化粧シートとのそれぞれの密着性を確認しながら紫外線の照射量を調整すればよい。
【００６３】
紫外線照射のために使用する設備は、使用する光開始剤の種類により適宜選択すればよい。具体的には、メタルハライドランプ、無電極方式のＤバルブ、Ｖバルブ、Ｑバルブ、Ｍバルブ、パルスＵＶ方式等を使用すればよい。
【００６４】
（積層工程）
上記接着剤を半硬化状態とした基材上に化粧シートを積層して積層体を得る。こうすることで、一定厚みの接着層を介して化粧シートを積層することができるとともに、特に化粧シートとして天然木質薄単板を使用した場合に、化粧シートへの接着剤の染み上がりを抑えることができる。
【００６５】
また、接着層を３０〜７５μｍの厚みでかつ、タイプＡデュロメーターで３０°以下の弾性を有するものとして、接着層をクッション層として機能させて化粧板に耐キャスター性を付与するためには、通常３〜１０分のドライヤー乾燥が必要である。紫外線照射では、数秒程度で半硬化状態とすることができるので生産性がよく、半硬化状態とすることで、後述するプレス工程において、接着層の厚みを保持しつつ、接着剤と化粧シート（天然木質薄単板）とを接着することができる。
【００６６】
（プレス工程）
次に、基材、半硬化状態の接着剤及び化粧シートが積層された積層体をプレスして積層一体化する。プレスは、一般的なロールプレスや平板プレス等、様々な方法により行うことができるが、平板プレスによりプレスすることが好ましい。
【００６７】
平板プレスには、熱圧プレス法又は冷圧プレス法が採用される。
【００６８】
熱圧プレス法によりプレスする場合、接着剤としては、熱硬化特性又は湿気硬化特性と、紫外線硬化特性とを有する接着剤を使用する。熱圧プレスの条件としては、１００〜１３０℃でかつ０．２〜１．０ＭＰａの条件で、３０〜９０秒程度の条件が設定される。この熱圧プレス工程により、半硬化状態の接着剤が完全硬化し、接着剤と化粧シートが結合一体化される。化粧シートとして天然木質薄単板を使用する場合は、平板プレスによる熱圧プレス法でプレスすると生産効率に優れているので好ましい。
【００６９】
冷圧プレス法によりプレスする場合には、湿気硬化特性と紫外線硬化特性とを有する接着剤を使用する。化粧シートの積層後、積層部について任意の枚数を順積み堆積又は面併せ堆積して、０．２〜０．８ＭＰａ程度で、４５〜９０分押圧養生する。その後、１２〜２４時間放置することで初期接着することができる。
【００７０】
特に、化粧シートとして天然木質薄単板を使用する場合は、平板プレスによる熱圧プレス法でプレスすると生産効率に優れているので好ましい。
【００７１】
（浮造り加工工程）
化粧シートとして天然木質薄単板を使用する場合、木質薄単板の表面に浮造り加工を施すことが好ましい。接着剤の染み上がりを木質薄単板の厚みの５０％以下とすることで、特にショットブラスト法による浮造り加工を行う場合に好適な結果が得られる。
【００７２】
ショットブラスト法とは、硬質で微細なブラスト研磨材を木質薄単板の表面に衝突させて、表面に微細な傷をつける加工のことであり、木質薄単板の軟らかい部分が少しずつ研削され凹部が形成され、硬い部分が残る。
【００７３】
このショットブラスト法による浮造り加工を施すとき、木質薄単板に接着剤が染み上がっている部分は研削されにくいので、接着剤の染み上がりをできるだけ抑えることが好ましく、接着剤の染み上がりを木質薄単板の厚みの５０％以下とすることで、浮造り加工を効果的に施すことができる。
【００７４】
また、木質薄単板への接着剤の染み上がり部分まで浮造り加工を施すことで、接着剤の染み上がり量を調整することにより浮造り加工の凹凸深さが決定される。
【００７５】
上記ブラスト用研磨材としては、ガラスビーズ、ガラスパウダー、ケイ素質等の無機質粒子、アルミナ等の金属粒子、胡桃や桃の種等を粉砕した硬質有機粒子、あるいはドライアイスを細かく粉砕したドライアイス粒子等が用いられる。このようなブラスト用研磨材をノズルから噴出させ、木質薄単板の表面に衝突させて浮造り加工を施す。
【００７６】
ワイヤーブラシで浮造り加工を施す場合には、染み上がりが多少ある場合でも加工が可能であるが、表面の硬軟の差が小さい樹脂には適用しにくいので、木質薄単板としては、例えば、オークやタモのような環孔材系の樹種や、マツやヒノキのような針葉樹系の樹種に限定される。
【００７７】
また、化粧シートとして、天然木質薄単板、含浸紙やシーラー処理した樹脂シート等を用いる場合は、プレス工程や浮造り加工工程の後に、化粧シート上に着色や塗装等の化粧加工を行ってもよい。この場合、着色や塗装には、一般的に採用されているものを採用することができる。
【００７８】
［実施形態の効果］
このように、本発明の実施形態に係る化粧板は、接着剤が熱硬化特性又は湿気硬化特性と紫外線硬化特性とを兼ね備え、接着剤を半硬化状態とした後に化粧シート（木質薄単板）を積層する。このため、基材と化粧シート（木質薄単板）との間に一定厚みの接着層が形成され、接着層がクッション層として機能して耐キャスター性に優れた化粧板を得ることができるとともに、紫外線照射により接着剤を瞬時に半硬化状態とするので、生産性のよい化粧板を得ることができる。
【００７９】
また、化粧シートとして木質薄単板を用いても、接着剤を半硬化状態とした後に積層することで、接着剤の木質薄単板への染み上がりを木質薄単板の厚みの５０％以下とすることで、木質薄単板の表面への接着剤の染み上がりが抑制されるので汎用性に優れるとともに、ショットブラスト法による浮造り加工の際、確実にムラの発生を抑制することができ、意匠性により一層優れた化粧板を得ることができる。
【００８０】
また、木質薄単板への接着剤の染み上がり部分まで浮造り加工を施すことによって、接着剤の染み上がり量を調整することで浮造り加工の凹凸深さを決定することができるので、効果的に浮造り加工を施すことができる。
【実施例】
【００８１】
（実施例１）
厚さ９ｍｍの針葉樹合板の表面に、厚さ２．７ｍｍのＭＤＦをビニルウレタン系接着剤で、コールドプレスによって貼着して基材を得た。
【００８２】
上記基材のＭＤＦの表面に、第１接着剤を１５ｇ／尺２の塗布量で塗布した。この第１接着剤は、ポリエーテルグリコールジアクリレートを７５重量部、ＭＤＩプレポリマー（分子量約１５００）を２５重量部、熱反応開始剤を１．５重量部、紫外線反応開始剤を２．０重量部の組成とした。
【００８３】
上記第１接着剤を塗布した基材の表面に、メタルハライドを１４０ｍＪ／ｃｍ２の強度で照射すると、第１接着剤が半硬化状態となった。
【００８４】
さらに、上記基材の表面に第２接着剤を塗布した。第２接着剤の塗布量は、１０ｇ／尺２とした。第２接着剤は、アクリル系樹脂を４５重量部、メラミン系樹脂を４５重量部、ポバール（増粘剤）を５重量部、水を１００重量部の組成とした。
【００８５】
そして、上記基材の表面に、厚さ０．３５ｍｍの化粧シートとしてのホワイトオーク生単板を積層して積層体を得た。そして、この積層体を１２０℃で０．８ＭＰａ圧力下で６０秒のプレススケジュールで熱圧プレスして化粧基材を得た。
【００８６】
上記のようにして得られた化粧基材の表面には、全く接着剤の染み上がりがなかった。
【００８７】
上記化粧基材の表面を均一に厚さ０．０５ｍｍだけワイドベルトサンダーで研削し、透明性樹脂塗料を塗布して透明性樹脂塗膜を形成し、化粧板を得た。
【００８８】
上記のようにして得た化粧板の断面を顕微鏡観察すると、接着層の厚さは約３０μｍであった。
【００８９】
上記化粧板に対して耐キャスター試験を行った。耐キャスター試験とは、直径５０ｍｍの鉄製の単輪キャスター上に２５ｋｇの荷重を載せ、３００ｍｍ長さを５００回往復させる試験である。キャスターの移動速度は、約２秒／往復とし、試験後の化粧板表面の凹み量の測定と、状態の目視確認とを行う。
【００９０】
上記耐キャスター試験の試験結果は、化粧板表面の凹み量は最大で０．０８ｍｍであり、単板の剥離等の問題も確認されなかった。
【００９１】
また、ＪＡＳの合板の規格に基づき、化粧板を一類浸漬剥離試験（沸騰水中に４時間浸漬後、６０℃±３℃で２０時間乾燥させ、さらに、化粧板を沸騰水中に４時間浸漬後、６０℃±３℃で３時間乾燥させる）を行ったが、単板剥離等の問題はなかった。
【００９２】
（実施例２）
上記実施例１で得られた化粧基材の表面に、ショットブラスト法により浮造り加工を施した。この浮造り加工により、柔らかい導管以外の部分が優先的に研削され、硬い導管部分が残り、凹凸感に優れた外観を持つ化粧基材を得ることができた。この化粧基材の表面を研磨剤が含まれたスポンジで研磨した後、透明樹脂塗料を塗布して透明樹脂塗膜を形成し、美麗な化粧板を得た。
【００９３】
上記のようにしてられた化粧板に対しても耐キャスター試験を行った。５００回往復させた後には、木質薄単板の剥離等の問題は確認されなかった。
【００９４】
また、実施例１と同じ一類浸漬剥離試験を行ったが、単板剥離等の問題はなかった。
【００９５】
（比較例１）
比較例１の化粧板は、第１接着剤塗布後に照射するメタルハライドの照射強度が２４０ｍＪ／ｃｍ２である点で上記実施例１の化粧板と異なり、他は同じ構成、同じ製造方法により化粧板を得た。
【００９６】
比較例１の化粧板では、紫外線照射により第１接着剤が完全に硬化し、第１接着剤と第２接着剤とが密着せず、単板が十分に接着されていなかった。
【００９７】
（比較例２）
比較例２の化粧板は、第１接着剤を半硬化させずにホワイトオーク生単板を積層して積層体を得て、この積層体を１２０℃で０．８ＭＰａの圧力下で１２０秒間熱圧プレスして化粧基材を得ている点で異なる。
【００９８】
上記の条件で得た化粧基材では、単板とＭＤＦとの間から接着剤がはみ出しているだけでなく、単板表面に、かなりの量の接着剤の染み上がりが確認された。
【００９９】
さらに、上記化粧基材の表面を均一に０．０５ｍｍだけワイドベルトサンダーで研削し、透明性樹脂塗料を塗布して透明性樹脂塗膜を形成し、化粧板を得た。
【０１００】
上記化粧板の断面を顕微鏡で観察したところ、接着層は厚みが均等でなく、また平均した厚みは７μｍであった。
【０１０１】
また、上記化粧板に対して耐キャスター試験を行った。試験結果は５００回往復させた後で、表面の凹みは最大で０．１５ｍｍ程度であった。また、接着層と透明性樹脂塗膜との間の木質薄単板の剥離が発生していた。
【０１０２】
（比較例３）
上記比較例２で得られた化粧基材の表面に、ショットブラスト法により浮造り加工を施した。単板の接着剤が染み上がっている部分がほとんど研削されず、浮造り加工にムラが生じていた。
【産業上の利用可能性】
【０１０３】
以上説明したように、本発明は、化粧板及びその製造方法について有用である。